(57)【要約】【課題】繊維の不織布を含む層を少なくとも１層有し、柔軟性が十分であり、良好な手触り感を達成できる、層状物品を提供する。また、本発明の層状物品を有する面ファスナーを提供する。また、本発明の層状物品を有する衛生用品を提供する。【解決手段】本発明の層状物品は、繊維の不織布を含む層を少なくとも１層有する層状物品であって、溶着部を有し、式（１）で表される指数Ａが０．９０×１０−６ｍ３／ｇ以下である。Ａ＝Ｔ／Ｇ      （１）  （Ｔ：溶着部の厚み（単位はｍ）、Ｇ：坪量（単位はｇ／ｍ２））【選択図】図２
2017065253.tif 000002
【特許請求の範囲】
【請求項１】
繊維の不織布を含む層を少なくとも１層有する層状物品であって、
溶着部を有し、
式（１）で表される指数Ａが０．９０×１０−６ｍ３／ｇ以下である、
層状物品。
Ａ＝Ｔ／Ｇ      （１）
Ｔ：溶着部の厚み（単位はｍ）
Ｇ：坪量（単位はｇ／ｍ２）
【請求項２】
前記指数Ａが０．７５×１０−６ｍ３／ｇ以下である、請求項１に記載の層状物品。
【請求項３】
前記Ｔが３５×１０−６ｍ以下である、請求項１または２に記載の層状物品。
【請求項４】
前記Ｇが５０ｇ／ｍ２以下である、請求項１から３までのいずれかに記載の層状物品。
【請求項５】
前記溶着部が前記繊維同士の溶着部を含む、請求項１から４までのいずれかに記載の層状物品。
【請求項６】
前記溶着部に存在する直径１００μｍ以上の孔の個数が１０個／ｍ２以下である、請求項１から５までのいずれかに記載の層状物品。
【請求項７】
前記溶着部がエンボスパターンを有する、請求項１から６までのいずれかに記載の層状物品。
【請求項８】
前記エンボスパターンが不連続のエンボスパターンである、請求項７に記載の層状物品。
【請求項９】
面ファスナー雌部材である、請求項１から８までのいずれかに記載の層状物品。
【請求項１０】
面ファスナー雄部材に係合可能な係合層と該係合層を保持する物性層とを有する、請求項９に記載の層状物品。
【請求項１１】
前記係合層中の不織布の坪量と前記物性層中の不織布の坪量との合計が６０ｇ／ｍ２以下である、請求項１０に記載の層状物品。
【請求項１２】
前記面ファスナー雌部材が不織布のみからなる、請求項９から１１までのいずれかに記載の層状物品。
【請求項１３】
前記係合層に含まれる不織布を構成する繊維の表面と前記物性層の該係合層側の表面が、同種のポリマーを含む、請求項１０から１２までのいずれかに記載の層状物品。
【請求項１４】
前記ポリマーがポリオレフィンである、請求項１３に記載の層状物品。
【請求項１５】
請求項９から１４までのいずれかに記載の層状物品と、該層状部材と係合する面ファスナー雄部材とを有する、面ファスナー。
【請求項１６】
請求項１から１４までのいずれかに記載の層状物品を有する衛生用品。
【発明の詳細な説明】
【技術分野】
【０００１】
本発明は、層状物品に関する。本発明は、また、本発明の層状物品を有する面ファスナーに関する。本発明は、また、本発明の層状物品を有する衛生用品に関する。
【背景技術】
【０００２】
おむつやマスクなどの衛生用品等の物品の部材として、層状物品が提案されている（例えば、特許文献１、２など参照）。
【０００３】
近年、衛生用品（特に、使い捨ておむつ、サポーター、マスクなど）に用いられる層状物品の多くには、不織布が採用されている。
【０００４】
しかし、従来の不織布が採用された層状物品は、柔軟性が十分ではなく、良好な手触り感を達成できていないという問題がある。
【先行技術文献】
【特許文献】
【０００５】
【特許文献１】特表２００９−５２７３１５号公報
【特許文献２】特開２０１０−１２５３３７号公報
【発明の概要】
【発明が解決しようとする課題】
【０００６】
本発明は上記従来の課題を解決するためになされたものであり、本発明の目的とするところは、繊維の不織布を含む層を少なくとも１層有し、柔軟性が十分であり、良好な手触り感を達成できる、層状物品を提供することにある。また、本発明の目的とするところは、本発明の層状物品を有する面ファスナーを提供することにある。また、本発明の目的とするところは、本発明の層状物品を有する衛生用品を提供することにある。
【課題を解決するための手段】
【０００７】
本発明の層状物品は、
繊維の不織布を含む層を少なくとも１層有する層状物品であって、
溶着部を有し、
式（１）で表される指数Ａが０．９０×１０−６ｍ３／ｇ以下である。
Ａ＝Ｔ／Ｇ      （１）
Ｔ：溶着部の厚み（単位はｍ）
Ｇ：坪量（単位はｇ／ｍ２）
【０００８】
１つの実施形態においては、上記指数Ａが０．７５×１０−６ｍ３／ｇ以下である。
【０００９】
１つの実施形態においては、上記指数Ａが０．２０×１０−６ｍ３／ｇ〜０．７２×１０−６ｍ３／ｇである。
【００１０】
１つの実施形態においては、上記指数Ａが０．３０×１０−６ｍ３／ｇ〜０．７０×１０−６ｍ３／ｇである。
【００１１】
１つの実施形態においては、上記指数Ａが０．４０×１０−６ｍ３／ｇ〜０．６５×１０−６ｍ３／ｇである。
【００１２】
１つの実施形態においては、上記Ｔが３５×１０−６ｍ以下である。
【００１３】
１つの実施形態においては、上記Ｔが１×１０−６ｍ〜３０×１０−６ｍである。
【００１４】
１つの実施形態においては、上記Ｔが５×１０−６ｍ〜２８×１０−６ｍである。
【００１５】
１つの実施形態においては、上記Ｔが１０×１０−６ｍ〜２５×１０−６ｍである。
【００１６】
１つの実施形態においては、上記Ｇが５０ｇ／ｍ２以下である。
【００１７】
１つの実施形態においては、上記Ｇが１ｇ／ｍ２〜４８ｇ／ｍ２である。
【００１８】
１つの実施形態においては、上記Ｇが１０ｇ／ｍ２〜４６ｇ／ｍ２である。
【００１９】
１つの実施形態においては、上記Ｇが２０ｇ／ｍ２〜４３ｇ／ｍ２である。
【００２０】
１つの実施形態においては、上記溶着部が上記繊維同士の溶着部を含む。
【００２１】
１つの実施形態においては、上記溶着部に存在する直径１００μｍ以上の孔の個数が１０個／ｍ２以下である。
【００２２】
１つの実施形態においては、上記溶着部に存在する直径１００μｍ以上の孔の個数が５個／ｍ２以下である。
【００２３】
１つの実施形態においては、上記溶着部がエンボスパターンを有する。
【００２４】
１つの実施形態においては、上記エンボスパターンが不連続のエンボスパターンである。
【００２５】
１つの実施形態においては、上記層状物品が面ファスナー雌部材である。
【００２６】
１つの実施形態においては、上記層状物品が面ファスナー雄部材に係合可能な係合層と該係合層を保持する物性層とを有する。
【００２７】
１つの実施形態においては、上記係合層中の不織布の坪量と上記物性層中の不織布の坪量との合計が６０ｇ／ｍ２以下である。
【００２８】
１つの実施形態においては、上記係合層中の不織布の坪量と上記物性層中の不織布の坪量との合計が３０ｇ／ｍ２〜４７ｇ／ｍ２である。
【００２９】
１つの実施形態においては、上記面ファスナー雌部材が不織布のみからなる。
【００３０】
１つの実施形態においては、上記係合層に含まれる不織布を構成する繊維の表面と上記物性層の該係合層側の表面が、同種のポリマーを含む。
【００３１】
１つの実施形態においては、上記ポリマーがポリオレフィンである。
【００３２】
本発明の面ファスナーは、上記層状物品と、該層状部材と係合する面ファスナー雄部材とを有する。
【００３３】
本発明の衛生用品は、上記層状物品を有する。
【発明の効果】
【００３４】
本発明によれば、繊維の不織布を含む層を少なくとも１層有し、柔軟性が十分であり、良好な手触り感を達成できる、層状物品を提供することができる。また、そのような層状物品を有する面ファスナーを提供することができる。また、そのような層状物品を有する衛生用品を提供することができる。
【図面の簡単な説明】
【００３５】
【図１】円弧状のエンボスパターンの一例の概略平面図である。
【図２】本発明の層状物品の好ましい製造方法の一例を示す概略断面図である。
【発明を実施するための形態】
【００３６】
≪１．本発明の層状物品≫
本発明の層状物品は、繊維の不織布を含む層を少なくとも１層有する層状物品である。本発明の層状物品が有する上記繊維の不織布を含む層の数は、好ましくは１層〜１０層であり、より好ましくは１層〜７層であり、さらに好ましくは１層〜５層であり、特に好ましくは１層〜３層であり、最も好ましくは２層〜３層である。本発明の層状物品が有する上記繊維の不織布を含む層の数が上記範囲内にあれば、該層状物品は、柔軟性がより十分となり、より良好な手触り感を達成できる。
【００３７】
本発明の層状物品は、繊維の不織布を含む層を少なくとも１層有すれば、本発明の効果を損なわない範囲で、任意の適切な他の層を有していてもよい。
【００３８】
本発明の層状物品は溶着部を有する。本発明の層状物品が溶着部を有することにより、本発明の層状物品は、柔軟性がより十分となり、より良好な手触り感を達成できる。
【００３９】
溶着部は、好ましくは、繊維の不織布を含む層の該繊維同士の溶着部を含む。
【００４０】
溶着部においては、該溶着部に存在する直径１００μｍ以上の孔の個数が、好ましくは１０個／ｍ２以下であり、より好ましくは５個／ｍ２以下であり、さらに好ましくは３個／ｍ２以下であり、特に好ましくは０個／ｍ２である。溶着部に存在する直径１００μｍ以上の孔の個数が上記範囲内にあれば、外観が良好となるとともに、孔を起点とした破壊が生じにくくなる。
【００４１】
溶着部は、好ましくは、エンボスパターンを有する。このようなエンボスパターンは、好ましくは、エンボス処理によって形成される。エンボスパターンの具体例としては、例えば、連続格子状、不連続格子状、連続曲線状、不連続曲線状、連続ジグザグ状、不連続ジグザグ状、連続直線状、不連続直線状、円状、楕円状、中空円状、中空楕円状、円弧状、中空円弧状などが挙げられる。
【００４２】
エンボスパターンとしては、本発明の効果をより効果的に発現させ得る点で、好ましくは、不連続のエンボスパターンであり、より好ましくは、円弧状のエンボスパターンである。円弧状のエンボスパターンの一例の概略平面図を図１に示す。図１において、溶着部１００は、円弧状のエンボスパターンを構成する複数のエンボス１０を有する。図１において、溶着部１００は、エンボスパターンのない領域２０を有する。円弧状のエンボスパターンにおいては、好ましくは、個々のエンボスが「角」を有さないエンボスである。
【００４３】
エンボスパターンを構成する複数のエンボスのエンボス幅は、好ましくは０．１ｍｍ〜３．０ｍｍであり、より好ましくは０．３ｍｍ〜２．０ｍｍであり、さらに好ましくは０．３ｍｍ〜１．５ｍｍであり、特に好ましくは０．５ｍｍ〜１．５ｍｍであり、最も好ましくは０．５ｍｍ〜１．０ｍｍである。エンボス幅が上記範囲内にあれば、本発明の層状物品は、柔軟性がより十分となり、より良好な手触り感を達成できる。なお、エンボス幅とは、例えば、図１に示すエンボス１０のＭＤ方向の幅Ｗのことである。
【００４４】
エンボスパターンを構成する複数のエンボス中の隣接する２つのエンボスの距離は、ＭＤ方向のいずれの線上においても、好ましくは１０ｍｍ以下であり、より好ましくは１ｍｍ〜１０ｍｍであり、さらに好ましくは１．５ｍｍ〜９ｍｍであり、特に好ましくは２ｍｍ〜８ｍｍであり、最も好ましくは２．５ｍｍ〜７ｍｍである。エンボスパターンを構成する複数のエンボス中の隣接する２つのエンボスの距離が、ＭＤ方向のいずれの線上においても、上記範囲内にあれば、本発明の層状物品は、柔軟性がより十分となり、より良好な手触り感を達成できる。なお、エンボスパターンを構成する複数のエンボス中の隣接する２つのエンボスのＭＤ方向の線上の距離とは、例えば、図１に示すＭＤ方向の線Ｐ（ＣＤ方向のいずれの位置におけるＭＤ方向の線でもよい）上における、隣接する２つのエンボスの距離Ｌのことである。
【００４５】
エンボスの深さは、好ましくは０．１ｍｍ〜２．０ｍｍであり、より好ましくは０．２ｍｍ〜１．８ｍｍであり、さらに好ましくは０．３ｍｍ〜１．５ｍｍであり、特に好ましくは０．５ｍｍ〜１．５ｍｍであり、最も好ましくは０．７ｍｍ〜１．２ｍｍである。エンボスの深さが上記範囲内にあれば、本発明の層状物品は、柔軟性がより十分となり、より良好な手触り感を達成できる。
【００４６】
本発明の層状物品の表面全体の面積に対する、エンボスパターンによる溶着部の面積の割合（以下、「エンボス溶着面積割合」と称することがある）は、好ましくは５０％以下であり、より好ましくは１％〜４０％であり、さらに好ましくは５％〜３５％であり、特に好ましくは１０％〜３０％であり、最も好ましくは１５％〜２５％である。上記エンボス溶着面積割合が上記範囲内にあれば、本発明の層状物品は、柔軟性がより十分となり、より良好な手触り感を達成できる。
【００４７】
本発明の層状物品は、式（１）で表される指数Ａが０．９０×１０−６ｍ３／ｇ以下である。
Ａ＝Ｔ／Ｇ      （１）
【００４８】
式（１）において、Ｔは、溶着部の厚み（単位はｍ）を表し、Ｇは、坪量（単位はｇ／ｍ２）を表す。なお、この坪量とは、本発明の層状物品の全体の総坪量を意味する。
【００４９】
指数Ａは、好ましくは０．７５×１０−６ｍ３／ｇ以下であり、より好ましくは０．２０×１０−６ｍ３／ｇ〜０．７２×１０−６ｍ３／ｇであり、さらに好ましくは０．３０×１０−６ｍ３／ｇ〜０．７０×１０−６ｍ３／ｇであり、特に好ましくは０．４０×１０−６ｍ３／ｇ〜０．６５×１０−６ｍ３／ｇであり、最も好ましくは０．５０×１０−６ｍ３／ｇ〜０．６０×１０−６ｍ３／ｇである。
【００５０】
指数Ａが上記範囲内にあれば、本発明の層状物品は、柔軟性がより十分となり、より良好な手触り感を達成できる。
【００５１】
指数Ａは、本発明の層状物品のような、繊維の不織布を含む層を少なくとも１層有して溶着部を有する層状物品の柔軟性を適切に反映する指標である。指数Ａがより小さいということは、溶着部の厚み方向の層状物品の材料の量が非溶着部の厚み方向の層状物品の材料の量に比べてより少ないことを反映しており、このような層状物品の材料の量の少ない部分が屈曲の起点となるため、柔軟性が高いものとなる。本発明の層状物品においては、指数Ａが０．９０×１０−６ｍ３／ｇ以下というレベルになると、特に実用効果としての柔軟性に優れることを反映しているものといえる。なお、指数Ａは小さいほどよいが、小さ過ぎると屈曲時に破断するという問題が起こり得るため、指数Ａの下限値は、上記のように、好ましくは０．５０×１０−６ｍ３／ｇである。
【００５２】
溶着部の厚み（単位はｍ）を表すＴは、好ましくは３５×１０−６ｍ以下であり、より好ましくは１×１０−６ｍ〜３０×１０−６ｍであり、さらに好ましくは５×１０−６ｍ〜２８×１０−６ｍであり、特に好ましくは１０×１０−６ｍ〜２５×１０−６ｍであり、最も好ましくは１５×１０−６ｍ〜２２×１０−６ｍである。Ｔが上記範囲内にあれば、本発明の層状物品は、柔軟性がより十分となり、より良好な手触り感を達成できる。
【００５３】
坪量（単位はｇ／ｍ２）を表すＧは、好ましくは５０ｇ／ｍ２以下であり、より好ましくは１ｇ／ｍ２〜４８ｇ／ｍ２であり、さらに好ましくは１０ｇ／ｍ２〜４６ｇ／ｍ２であり、特に好ましくは２０ｇ／ｍ２〜４３ｇ／ｍ２であり、最も好ましくは３０ｇ／ｍ２〜４０ｇ／ｍ２である。Ｇが上記範囲内にあれば、本発明の層状物品は、柔軟性がより十分となり、より良好な手触り感を達成できる。
【００５４】
本発明の層状物品の１つの実施形態は、面ファスナー雌部材である。面ファスナー雌部材は、雄部材（メカニカルフック部材ともいう）に係合可能な係合層を有する面ファスナー雌部材である。面ファスナー雌部材の係合層とは、具体的には、面ファスナー雄部材の係合用フック（あるいはそれと同等の性質を有するもの）が係合可能な層である。面ファスナー雌部材と、該面ファスナー雌部材と係合する面ファスナー雄部材とを有するものが、面ファスナーとなる。
【００５５】
面ファスナー雌部材は、好ましくは、面ファスナー雄部材に係合可能な係合層と該係合層を保持する物性層とを有する。面ファスナー雌部材は、このような係合層と物性層以外に、本発明の効果を損なわない範囲で、任意の適切な他の部材を有していてもよい。面ファスナー雌部材は、好ましくは、面ファスナー雄部材に係合可能な係合層と該係合層を保持する物性層とからなる。
【００５６】
面ファスナー雌部材の厚みは、目的に応じて、任意の適切な厚みを設定し得る。面ファスナー雌部材の厚みは、代表的には、好ましくは、０．２ｍｍ〜５．０ｍｍであり、より好ましくは、０．３ｍｍ〜４．０ｍｍであり、さらに好ましくは、０．５ｍｍ〜３．０ｍｍであり、特に好ましくは、０．５ｍｍ〜２．０ｍｍである。
【００５７】
係合層は、繊維の不織布を含む。係合層は、１層のみであってもよいし、２層以上であってもよい。係合層は、好ましくは、繊維の不織布のみからなる。
【００５８】
係合層に含まれる繊維の不織布は、１種のみであってもよいし、２種以上であってもよい。
【００５９】
係合層に含まれる繊維の不織布としては、例えば、スパンボンド不織布、サーマルボンド不織布、接着接合不織布、エアスルー不織布、メルトブロー不織布、スパンボンドメルトブロースパンボンド不織布、スパンボンドメルトブローメルトブロースパンボンド不織布、非接合不織布、エレクトロスパン不織布、フラッシュスパン不織布（例えば、ＤｕＰｏｎｔ社のＴＹＶＥＫＴＭ）、カーデッド不織布などが挙げられる。これらの不織布の中でも、好ましくは、スパンボンド不織布、サーマルボンド不織布、接着接合不織布、エアスルー不織布、メルトブロー不織布、スパンボンドメルトブロースパンボンド不織布、スパンボンドメルトブローメルトブロースパンボンド不織布であり、より好ましくは、スパンボンド不織布、エアスルー不織布であり、より好ましくは、スパンボンド不織布である。係合層に含まれる繊維の不織布として、例えば、サーマルポイントボンドされたスパンボンド不織布やエアスルー不織布を用いることにより、係合層に含まれる不織布を構成する繊維同士が結合点を有し得る。これにより、面ファスナー雌部材がエンボスパターンを有する場合に、エンボスパターン部分はエンボス処理によって係合層に含まれる不織布を構成する繊維同士がしっかりした結合点を有するだけでなく、エンボスパターンのない領域においても、係合層に含まれる不織布を構成する繊維同士が結合点を有する。このような構造を達成できることにより、面ファスナー雌部材は、柔軟性がより十分となり、より良好な手触り感を達成できるとともに、面ファスナー雄部材との係合力に優れる。
【００６０】
係合層に含まれる繊維の不織布がスパンボンド不織布の場合、係合層に含まれる繊維の不織布を光学顕微鏡で観察した際に確認される単位面積当たりの結合点の個数は、エンボスパターンのない領域において、１７ｍｍ×１３ｍｍの視野(７．５倍)において、好ましくは１０個〜２００個であり、より好ましくは３０個〜１５０個であり、さらに好ましくは５０個〜１００個である。係合層に含まれる繊維の不織布がスパンボンド不織布の場合、係合層に含まれる繊維の不織布を光学顕微鏡で観察した際に確認される単位面積当たりの結合点の個数が上記範囲内にあれば、面ファスナー雌部材は、柔軟性がより十分となり、より良好な手触り感を達成できるとともに、面ファスナー雄部材を係合してから剥離した後の係合層の毛羽立ちをより効果的に抑えることができる。
【００６１】
係合層に含まれる繊維の不織布がエアスルー不織布の場合、係合層に含まれる繊維の不織布をＳＥＭで観察した際に確認される単位面積当たりの結合点の個数は、エンボスパターンのない領域において、１．３ｍｍ×１．０ｍｍの視野(１００倍)において、好ましくは１個以上であり、より好ましくは２個〜１００個であり、さらに好ましくは５個〜５０個である。係合層に含まれる繊維の不織布がエアスルー不織布の場合、係合層に含まれる繊維の不織布をＳＥＭで観察した際に確認される単位面積当たりの結合点の個数が上記範囲内にあれば、面ファスナー雌部材は、柔軟性がより十分となり、より良好な手触り感を達成できるとともに、面ファスナー雄部材を係合してから剥離した後の係合層の毛羽立ちをより効果的に抑えることができる。
【００６２】
係合層に含まれる繊維の不織布は、均一な構造体である繊維を含んでもよく、芯鞘構造、サイドバイサイド構造、海島構造、および他の二成分構造などの、二成分構造体である複合繊維を含んでもよい。不織布の詳細な説明に関しては、例えば、「Ｎｏｎｗｏｖｅｎ  Ｆａｂｒｉｃ  Ｐｒｉｍｅｒ  ａｎｄ  Ｒｅｆｅｒｅｎｃｅ  Ｓａｍｐｌｅｒ」、Ｅ．Ａ．Ｖａｕｇｈｎ、Ａｓｓｏｃｉａｔｉｏｎ  ｏｆ  ｔｈｅ  Ｎｏｎｗｏｖｅｎ  Ｆａｂｒｉｃｓ  Ｉｎｄｕｓｔｒｙ、第３版（１９９２）を参照することができる。
【００６３】
係合層に含まれる不織布を構成する繊維としては、本発明の効果を損なわない範囲で、任意の適切な繊維を採用し得る。このような繊維は、例えば、ポリオレフィン（ポリプロピレン、ポリエチレンなど）、ポリエステル、ポリアミド、ポリウレタン、エラストマー、レーヨン、セルロース、アクリル、それらのコポリマー、またはそれらのブレンド、またはそれらの混合物などを含む。このような繊維は、本発明の効果をより効果的に発現させ得る点で、好ましくは、ポリオレフィンの繊維（ポリオレフィン繊維）、ポリエステルの繊維（ポリエステル繊維）、および、ポリオレフィンとポリエステルから選ばれる２種以上の樹脂の複合繊維から選ばれる少なくとも１種を含む。
【００６４】
ポリオレフィン繊維としては、例えば、ポリプロピレン繊維、ポリエチレン繊維、α−オレフィンコポリマー繊維などが挙げられる。ポリオレフィン繊維としては、本発明の効果をより効果的に発現させ得る点で、好ましくは、ポリプロピレン繊維、ポリエチレン繊維であり、より好ましくは、ポリプロピレン繊維である。
【００６５】
ポリエステル繊維としては、例えば、ポリエチレンテレフタレート（ＰＥＴ）繊維、ポリ乳酸繊維、ポリグリコール酸繊維などが挙げられる。ポリエステル繊維としては、本発明の効果をより効果的に発現させ得る点で、好ましくは、ポリエチレンテレフタレート（ＰＥＴ）繊維である。
【００６６】
ポリオレフィンとポリエステルから選ばれる２種以上の樹脂の複合繊維としては、例えば、芯鞘構造を有する繊維、サイドバイサイド構造を有する繊維、中空繊維などが挙げられる。ここでいう「ポリオレフィンとポリエステルから選ばれる２種以上の樹脂の複合繊維」とは、２種以上のポリオレフィンの樹脂の複合繊維、２種以上のポリエステルの樹脂の複合繊維、１種以上のポリオレフィンと１種以上のポリエステルの樹脂の複合繊維を意味する。
【００６７】
ポリオレフィンとポリエステルから選ばれる２種以上の樹脂の複合繊維としては、具体的には、例えば、２種類のポリオレフィンの一方を芯部、もう一方を鞘部に有する、芯鞘構造を有する繊維、ポリエステルを芯部、ポリオレフィンを鞘部に有する、芯鞘構造を有する繊維、ポリオレフィンとポリエステルがサイドバイサイド構造をなす繊維などが挙げられる。
【００６８】
係合層に含まれる不織布を構成する繊維は、捲縮性繊維であってもよい。捲縮性繊維としては、例えば、サイドバイサイド構造、もしくは、偏配置した芯鞘構造を有する凝固点の異なる２つの成分を含有する繊維であって、溶融状態から固体状態に相変化するときに、凝固点の高い成分が先行して凝固、収縮することにより、比較的半径の小さい微細なコイル状捲縮を発現する繊維などが挙げられる。
【００６９】
係合層に含まれる不織布を構成する繊維は、本発明の効果を損なわない範囲で、任意の適切な他の成分を含んでよい。このような他の成分としては、例えば、他のポリマー、粘着付与剤、可塑剤、劣化防止剤、顔料、染料、酸化防止剤、帯電防止剤、滑剤、発泡剤、熱安定化剤、光安定化剤、無機フィラー、有機フィラーなどが挙げられる。これらは、１種のみであってもよいし、２種以上であってもよい。係合層に含まれる不織布を構成する繊維中の他の成分の含有割合は、好ましくは１０重量％以下であり、より好ましくは７重量％以下であり、さらに好ましくは５重量％以下であり、特に好ましくは２重量％以下であり、最も好ましくは１重量％以下である。
【００７０】
面ファスナー雌部材においては、本発明の効果をより効果的に発現させ得る点で、係合層中の不織布の密度が、好ましくは５ｋｇ／ｍ３〜１００ｋｇ／ｍ３であり、より好ましくは１０ｋｇ／ｍ３〜１００ｋｇ／ｍ３であり、さらに好ましくは１０ｋｇ／ｍ３〜８０ｋｇ／ｍ３であり、さらに好ましくは１０ｋｇ／ｍ３〜７０ｋｇ／ｍ３であり、特に好ましくは１０ｋｇ／ｍ３〜６０ｋｇ／ｍ３であり、最も好ましくは２０ｋｇ／ｍ３〜５０ｋｇ／ｍ３である。面ファスナー雌部材において、係合層中の不織布の密度が上記範囲内にあれば、柔軟性がより十分となり、より良好な手触り感を達成できるとともに、面ファスナー雄部材との係合力により優れ、使い捨ておむつなどでは装着時や排泄後等においてズレ落ちの問題を効果的に解消し得る。面ファスナー雌部材において、係合層中の不織布の密度が５ｋｇ／ｍ３より小さいと、面ファスナー雄部材が引っかかりにくくなる、もしくは、生産性が悪くコスト高になるというおそれがある。係合層中の不織布の密度が１００ｋｇ／ｍ３より大きいと、面ファスナー雌部材の不織布の繊維が密に詰まった状態になるため、面ファスナー雄部材の係合部分が面ファスナー雌部材中に装入され難くなり、優れた係合力が発現できないおそれがある。なお、係合層中の不織布の密度（ｋｇ／ｍ３）は、不織布の坪量（Ｘｇ/ｍ２）と不織布の厚み（Ｙｍｍ）から計算される値である。より具体的には、係合層中の不織布の密度（ｋｇ／ｍ３）は、Ｘ／Ｙ（ｋｇ／ｍ３）として計算される。
【００７１】
面ファスナー雌部材においては、本発明の効果をより効果的に発現させ得る点で、係合層中の不織布の繊維の直径（以後、単に繊維径ともいう）が、好ましくは５μｍ〜６０μｍであり、より好ましくは１０μｍ〜６０μｍであり、さらに好ましくは１０μｍ〜５０μｍであり、さらに好ましくは１０μｍ〜４０μｍであり、特に好ましくは１５μｍ〜４０μｍであり、最も好ましくは２０μｍ〜４０μｍである。面ファスナー雌部材において、係合層中の不織布の繊維の直径が上記範囲内にあれば、柔軟性がより十分となり、より良好な手触り感を達成できるとともに、面ファスナー雄部材との係合力により優れ、使い捨ておむつなどでは装着時や排泄後等においてズレ落ちの問題を効果的に解消し得る。面ファスナー雌部材において、係合層中の不織布の繊維の直径が５μｍより小さいと、面ファスナー雄部材との係合力が低下するおそれがある。係合層中の不織布の繊維の直径が６０μｍより大きいと、面ファスナー雄部材と係合しにくくなる、もしくは、生産速度が低下してコスト高になるというおそれがある。
【００７２】
面ファスナー雌部材においては、係合層中の不織布の坪量が、好ましくは１０ｇ／ｍ２〜６０ｇ／ｍ２であり、より好ましくは１２ｇ／ｍ２〜５０ｇ／ｍ２であり、さらに好ましくは１５ｇ／ｍ２〜４０ｇ／ｍ２であり、特に好ましくは１５ｇ／ｍ２〜３０ｇ／ｍ２であり、最も好ましくは１５ｇ／ｍ２〜２５ｇ／ｍ２である。面ファスナー雌部材において、係合層中の不織布の坪量が上記範囲内にあれば、柔軟性がより十分となり、より良好な手触り感を達成できるとともに、面ファスナー雄部材との係合力により優れた、面ファスナー雌部材を提供することができる。
【００７３】
物性層の材料としては、本発明の効果を損なわない範囲で、任意の適切な材料を採用し得る。本発明の効果がより発現し得る点で、物性層の材料としては、好ましくは、繊維の不織布、フィルムが挙げられ、本発明の効果をより効果的に発現させ得る点で、より好ましくは、繊維の不織布である。すなわち、本発明の効果をより効果的に発現させ得る点で、面ファスナー雌部材は、好ましくは、不織布のみからなる。
【００７４】
物性層の材料が繊維の不織布である場合、その不織布は、１種のみであってもよいし、２種以上であってもよい。
【００７５】
物性層の材料が繊維の不織布である場合、その不織布としては、例えば、スパンボンド不織布、サーマルボンド不織布、接着接合不織布、エアスルー不織布、メルトブロー不織布、スパンレース不織布、スパンボンドメルトブロースパンボンド不織布、スパンボンドメルトブローメルトブロースパンボンド不織布、非接合不織布、エレクトロスパン不織布、フラッシュスパン不織布（例えば、ＤｕＰｏｎｔ社のＴＹＶＥＫＴＭ）、カーデッド不織布などが挙げられる。
【００７６】
物性層の材料が繊維の不織布である場合、その不織布は、均一な構造体である繊維を含んでもよく、芯鞘構造、サイドバイサイド構造、海島構造、および他の二成分構造などの、二成分構造体である複合繊維を含んでもよい。不織布の詳細な説明に関しては、例えば、「Ｎｏｎｗｏｖｅｎ  Ｆａｂｒｉｃ  Ｐｒｉｍｅｒ  ａｎｄ  Ｒｅｆｅｒｅｎｃｅ  Ｓａｍｐｌｅｒ」、Ｅ．Ａ．Ｖａｕｇｈｎ、Ａｓｓｏｃｉａｔｉｏｎ  ｏｆ  ｔｈｅ  Ｎｏｎｗｏｖｅｎ  Ｆａｂｒｉｃｓ  Ｉｎｄｕｓｔｒｙ、第３版（１９９２）を参照することができる。
【００７７】
物性層の材料が繊維の不織布である場合、その繊維としては、本発明の効果を損なわない範囲で、任意の適切な繊維を採用し得る。このような繊維は、例えば、ポリオレフィン（ポリプロピレン、ポリエチレンなど）、ポリエステル、ポリアミド、ポリウレタン、エラストマー、レーヨン、セルロース、アクリル、それらのコポリマー、またはそれらのブレンド、またはそれらの混合物などを含む。このような繊維は、本発明の効果をより効果的に発現させ得る点で、好ましくは、ポリオレフィンの繊維（ポリオレフィン繊維）、ポリエステルの繊維（ポリエステル繊維）、および、ポリオレフィンとポリエステルから選ばれる２種以上の樹脂の複合繊維から選ばれる少なくとも１種を含む。
【００７８】
ポリオレフィン繊維としては、例えば、ポリプロピレン繊維、ポリエチレン繊維、α−オレフィンコポリマー繊維などが挙げられる。ポリオレフィン繊維としては、本発明の効果をより効果的に発現させ得る点で、好ましくは、ポリプロピレン繊維、ポリエチレン繊維であり、より好ましくは、ポリプロピレン繊維である。
【００７９】
ポリエステル繊維としては、例えば、ポリエチレンテレフタレート（ＰＥＴ）繊維、ポリ乳酸繊維、ポリグリコール酸繊維などが挙げられる。ポリエステル繊維としては、本発明の効果をより効果的に発現させ得る点で、好ましくは、ポリエチレンテレフタレート（ＰＥＴ）繊維である。
【００８０】
ポリオレフィンとポリエステルから選ばれる２種以上の樹脂の複合繊維としては、例えば、芯鞘構造を有する繊維、サイドバイサイド構造を有する繊維、中空繊維などが挙げられる。ここでいう「ポリオレフィンとポリエステルから選ばれる２種以上の樹脂の複合繊維」とは、２種以上のポリオレフィンの樹脂の複合繊維、２種以上のポリエステルの樹脂の複合繊維、１種以上のポリオレフィンと１種以上のポリエステルの樹脂の複合繊維を意味する。
【００８１】
ポリオレフィンとポリエステルから選ばれる２種以上の樹脂の複合繊維としては、具体的には、例えば、２種類のポリオレフィンの一方を芯部、もう一方を鞘部に有する、芯鞘構造を有する繊維、ポリエステルを芯部、ポリオレフィンを鞘部に有する、芯鞘構造を有する繊維、ポリオレフィンとポリエステルがサイドバイサイド構造をなす繊維などが挙げられる。
【００８２】
物性層の材料が繊維の不織布である場合、不織布を構成する繊維は、捲縮性繊維であってもよい。捲縮性繊維としては、例えば、サイドバイサイド構造、もしくは、偏配置した芯鞘構造を有する凝固点の異なる２つの成分を含有する繊維であって、溶融状態から固体状態に相変化するときに、凝固点の高い成分が先行して凝固、収縮することにより、比較的半径の小さい微細なコイル状捲縮を発現する繊維などが挙げられる。
【００８３】
物性層の材料が繊維の不織布である場合、不織布を構成する繊維は、本発明の効果を損なわない範囲で、任意の適切な他の成分を含んでよい。このような他の成分としては、例えば、他のポリマー、粘着付与剤、可塑剤、劣化防止剤、顔料、染料、酸化防止剤、帯電防止剤、滑剤、発泡剤、熱安定化剤、光安定化剤、無機フィラー、有機フィラーなどが挙げられる。これらは、１種のみであっても、２種以上であってもよい。係合層に含まれる不織布を構成する繊維中の他の成分の含有割合は、好ましくは１０重量％以下であり、より好ましくは７重量％以下であり、さらに好ましくは５重量％以下であり、特に好ましくは２重量％以下であり、最も好ましくは１重量％以下である。
【００８４】
物性層の材料がフィルムである場合、そのフィルムの材料は、本発明の効果を損なわない範囲で、任意の適切な材料を採用し得る。このような材料としては、本発明の効果をより効果的に発現させ得る点で、好ましくは、例えば、１０μｍ〜６０μｍの厚みの、無延伸ポリプロピレンフィルム、延伸ポリプロピレンフィルム、ポリエチレンフィルムなどが挙げられる。
【００８５】
物性層が繊維の不織布である場合、物性層中の不織布の坪量は、好ましくは１０ｇ／ｍ２〜４０ｇ／ｍ２であり、より好ましくは１０ｇ／ｍ２〜３０ｇ／ｍ２であり、さらに好ましくは１０ｇ／ｍ２〜２５ｇ／ｍ２であり、特に好ましくは１０ｇ／ｍ２〜２０ｇ／ｍ２である。物性層が繊維の不織布である場合、物性層中の不織布の坪量が上記範囲内にあれば、柔軟性がより十分となり、より良好な手触り感を達成できるとともに、ウェブハンドリング中に幅方向の収縮変形が生じにくく、コスト競争力に優れ、印刷性が良好であり、印刷のシースルー性が良好であり、粘着塗工が容易であり、塗工した粘着剤が係合表面に染みだしにくい。
【００８６】
物性層が繊維の不織布である場合、その繊維の直径は、好ましくは４０μｍ以下であり、より好ましくは１μｍ〜４０μｍであり、さらに好ましくは１μｍ〜３０μｍであり、特に好ましくは１μｍ〜２５μｍであり、最も好ましくは１μｍ〜２０μｍである。物性層が繊維の不織布である場合、その繊維の直径が上記範囲内にあれば、柔軟性がより十分となり、より良好な手触り感を達成できるとともに、ウェブハンドリング中に幅方向の収縮変形が生じにくく、コスト競争力に優れ、印刷性が良好であり、印刷のシースルー性が良好であり、粘着塗工が容易であり、塗工した粘着剤が係合表面に染みだしにくい。物性層が繊維の不織布である場合、その繊維の直径が４０μｍより大きいと、ウェブハンドリング中に幅方向の収縮変形が生じやすく、コスト競争力に劣り、印刷性が悪く、粘着塗工が困難であり、塗工した粘着剤が係合表面に染みだすリスクがあるというおそれがある。
【００８７】
物性層が繊維の不織布である場合、面ファスナー雌部材においては、本発明の効果をより効果的に発現させ得る点で、不織布の密度が、好ましくは５ｋｇ／ｍ３〜２００ｋｇ／ｍ３であり、より好ましくは２０ｋｇ／ｍ３〜１５０ｋｇ／ｍ３であり、さらに好ましくは５０ｋｇ／ｍ３〜１５０ｋｇ／ｍ３であり、さらに好ましくは５０ｋｇ／ｍ３〜１２０ｋｇ／ｍ３であり、特に好ましくは６０ｋｇ／ｍ３〜１２０ｋｇ／ｍ３であり、最も好ましくは７０ｋｇ／ｍ３〜１２０ｋｇ／ｍ３である。なお、物性層中の不織布の密度（ｋｇ／ｍ３）は、不織布の坪量（Ｘｇ/ｍ２）と不織布の厚み（Ｙｍｍ）から計算される値である。より具体的には、物性層中の不織布の密度（ｋｇ／ｍ３）は、Ｘ／Ｙ（ｋｇ／ｍ３）として計算される。
【００８８】
物性層が繊維の不織布である場合、異なる繊維の不織布の積層体（例えば、スパンボンド不織布／メルトブロー不織布／スパンボンド不織布の積層体など）であってもよい。
【００８９】
なお、厚さ方向で繊維の直径が大きく異なる場合（例えば、ＳＭＳ、ＳＳＭＭＳなど）、各々でＮ＝５以上で同数の繊維の直径を計測し、その平均値を繊維の直径とした。ただし、スパンボンドやスパンメルトなど、熱溶着などにより局所的に厚さが薄くなっている部分は含まないものとした。
【００９０】
物性層がフィルムである場合、その厚みは、好ましくは６０μｍ以下であり、より好ましくは１０μｍ〜５０μｍであり、さらに好ましくは１０μｍ〜４０μｍであり、特に好ましくは１０μｍ〜３０μｍであり、最も好ましくは１５μｍ〜２５μｍである。物性層がフィルムである場合、その厚みが上記範囲内に収まることにより、柔軟性がより十分となり、より良好な手触り感を達成できるとともに、ウェブハンドリング中に幅方向の収縮変形が生じにくく、コスト競争力に優れ、印刷のシースルー性が良好であり、粘着塗工が容易である。物性層がフィルムである場合、その厚みが６０μｍより大きいと、コスト競争力で劣り、印刷のシースルー性が悪化するおそれがある。
【００９１】
面ファスナー雌部材においては、係合層中の不織布の坪量と物性層中の不織布の坪量との合計である総坪量が、好ましくは６０ｇ／ｍ２以下であり、より好ましくは１０ｇ／ｍ２〜５７ｇ／ｍ２であり、さらに好ましくは１５ｇ／ｍ２〜５３ｇ／ｍ２であり、特に好ましくは２０ｇ／ｍ２〜５０ｇ／ｍ２であり、最も好ましくは３０ｇ／ｍ２〜４７ｇ／ｍ２である。面ファスナー雌部材において、係合層中の不織布の坪量と物性層中の不織布の坪量との合計である総坪量が上記範囲内にあれば、柔軟性がより十分となり、より良好な手触り感を達成できるとともに、面ファスナー雄部材との係合力により優れる。また、面ファスナー雌部材において、係合層中の不織布の坪量と物性層中の不織布の坪量との合計である総坪量が上記範囲内にあれば、柔軟性がより十分となり、より良好な手触り感を達成できるとともに、ウェブハンドリング中に幅方向の収縮変形がより生じにくく、コスト競争力により優れ、印刷性がより良好であり、印刷のシースルー性がより良好であり、粘着塗工がより容易であり、塗工した粘着剤が係合表面により染みだしにくい。
【００９２】
面ファスナー雌部材の密度は、好ましくは１１０ｋｇ／ｍ３以下であり、より好ましくは５ｋｇ／ｍ３〜１１０ｋｇ／ｍ３であり、さらに好ましくは１０ｋｇ／ｍ３〜１１０ｋｇ／ｍ３であり、さらに好ましくは１０ｋｇ／ｍ３〜８０ｋｇ／ｍ３であり、さらに好ましくは１０ｋｇ／ｍ３〜７０ｋｇ／ｍ３であり、特に好ましくは１０ｋｇ／ｍ３〜６０ｋｇ／ｍ３であり、最も好ましくは２０ｋｇ／ｍ３〜５０ｋｇ／ｍ３である。面ファスナー雌部材の密度が上記範囲内にあれば、柔軟性がより十分となり、より良好な手触り感を達成できるとともに、面ファスナー雄部材との係合力により優れ、使い捨ておむつなどでは装着時や排泄後等においてズレ落ちの問題を効果的に解消し得る。面ファスナー雌部材の密度が１００ｋｇ／ｍ３より大きいと、面ファスナー雌部材の不織布の繊維が密に詰まった状態になるため、面ファスナー雄部材の係合部分が面ファスナー雌部材中に装入され難くなり、優れた係合力が発現できないおそれがある。なお、面ファスナー雌部材の密度（ｋｇ／ｍ３）は、面ファスナー雌部材中の不織布の坪量（Ｘｇ/ｍ２）と面ファスナー雌部材中の不織布の厚み（Ｙｍｍ）から計算される値である。より具体的には、本発明の面ファスナー雌部材の密度（ｋｇ／ｍ３）は、Ｘ／Ｙ（ｋｇ／ｍ３）として計算される。
【００９３】
面ファスナー雌部材においては、好ましくは、係合層に含まれる不織布を構成する繊維の表面と物性層の該係合層側の表面が、同種のポリマーを含む。係合層に含まれる不織布を構成する繊維の表面と物性層の該係合層側の表面が同種のポリマーを含むことにより、柔軟性がより十分となり、より良好な手触り感を達成できるとともに、面ファスナー雄部材との係合力により優れた面ファスナー雌部材を提供することができる。ここで、「係合層に含まれる不織布を構成する繊維の表面」とは、該繊維の表面であればよく、例えば、芯鞘構造を有する繊維における鞘部などがこれにあたる。
【００９４】
係合層に含まれる不織布を構成する繊維の表面と物性層の該係合層側の表面が同種のポリマーを含む場合、そのポリマーとしては、本発明の効果を損なわない範囲で、任意の適切なポリマーを採用し得る。このようなポリマーとしては、好ましくはポリオレフィンである。係合層に含まれる不織布を構成する繊維の表面と物性層の該係合層側の表面が同種のポリオレフィンを含むことにより、柔軟性がより十分となり、より良好な手触り感を達成できるとともに、面ファスナー雄部材との係合力により優れた面ファスナー雌部材を提供することができる。
【００９５】
面ファスナー雌部材においては、係合層に含まれる繊維の不織布として、例えば、スパンボンド不織布やエアスルー不織布を用いることにより、係合層に含まれる不織布を構成する繊維同士が結合点を有し得る。これにより、面ファスナー雌部材がエンボスパターンを有する場合に、エンボスパターン部分（図１では複数のエンボス１０の部分）はエンボス処理によって係合層に含まれる不織布を構成する繊維同士がしっかりした結合点を有するだけでなく、エンボスパターンのない領域（図１ではエンボスパターンのない領域２０）においても、係合層に含まれる不織布を構成する繊維同士が結合点を有する。このような構造を達成できることにより、面ファスナー雌部材は、柔軟性がより十分となり、より良好な手触り感を達成できるとともに、面ファスナー雄部材との係合力により優れる。
【００９６】
≪２．本発明の層状物品の用途≫
本発明の層状物品は、該層状部材と係合する面ファスナー雄部材と組み合わせることにより、面ファスナーとすることができる。すなわち、本発明の面ファスナーは、本発明の層状物品と、該層状物品と係合する面ファスナー雄部材とを有する。また、本発明の層状物品は、本発明の効果を有効に利用できる任意の適切な物品に用いることができる。このような物品としては、代表的には、例えば、衛生用品などが挙げられる。すなわち、本発明の衛生用品は、本発明の層状物品を有する。このような衛生用品としては、例えば、おむつ（特に、使い捨ておむつ）、サポーター、マスクなどが挙げられる。
【００９７】
≪３．本発明の層状物品の製造方法≫
本発明の層状物品は、本発明の効果を損なわない範囲で、任意の適切な方法によって製造し得る。本発明の層状物品の好ましい製造方法の一つとしては、繊維の不織布を含む層を少なくとも１層有する単層体または積層体の少なくとも一部を超音波溶着によって溶着する方法が挙げられる。繊維の不織布を含む層を少なくとも１層有する単層体または積層体の少なくとも一部を超音波溶着によって溶着することにより、例えば、熱溶着によって溶着する場合に比べて、生産速度を上げることができる。また、繊維の不織布を含む層を少なくとも１層有する単層体または積層体の少なくとも一部を超音波溶着によって溶着することにより、得られる層状物品は、柔軟性がより十分となり、より良好な手触り感を達成できる。
【００９８】
超音波溶着としては、本発明の効果を損なわない範囲で、任意の適切な超音波溶着を採用し得る。
【００９９】
超音波溶着においては、接合対象部材が、超音波によって振動エネルギーを送り出す一般に「ホーン」と称される部品と一般に「アンビル」または「回転アンビル」と称されるロール状部品との間に配置される。多くの場合、ホーンは、接合対象部材および回転アンビルの上方に垂直に配置される。ホーンは、通常２００００Ｈｚ〜４００００Ｈｚで振動して、圧力下、通常摩擦熱の形態でエネルギーを、接合される部材に伝達する。摩擦熱および圧力のために、接合対象部材のうちの少なくとも１つの一部が軟化するかまたは融解し、それにより材料が接合される。
【０１００】
超音波溶着におけるホーンと回転アンビルの間の押付け力は、好ましくは１００Ｎ〜１５００Ｎであり、より好ましくは３００Ｎ〜１３００Ｎであり、さらに好ましくは５００Ｎ〜１１００Ｎであり、特に好ましくは７００Ｎ〜１０００Ｎである。超音波溶着におけるホーンと回転アンビルの間の押付け力が上記範囲内であれば、得られる層状物品において、柔軟性がより十分となり、より良好な手触り感を達成でき、また、本発明の層状物品の生産速度をより上げることができる。
【０１０１】
１つの好ましい種類の超音波溶着は、一般に「連続超音波溶着」として知られている。連続超音波溶着は、通常、略連続的に接合装置内に供給することができる接合対象部材を封止するために使用される。連続超音波溶着では、ホーンは通常固定されており、接合対象部材がその真下を移動する。一種の連続超音波溶着は、固定されたホーンと回転アンビル面とを使用する。連続超音波溶着中、接合対象部材は、ホーンと回転アンビルとの間に引っ張られる。ホーンは、通常、接合対象部材に向かって長手方向に延在し、振動はホーンに沿って軸方向に材料まで移動する。
【０１０２】
別の１つの好ましい種類の超音波融着接合は、ホーンは回転タイプであり、円柱状であって長手方向軸を中心に回転する。入力振動は、ホーンの軸方向にあり、出力振動はホーンの放射方向にある。ホーンは回転アンビルに近接して配置され、通常アンビルもまた、接合対象部材が円柱状面の間を、円柱状面の接線速度に実質的に等しい線速度で通過するように回転することができる。
【０１０３】
超音波溶着は、例えば、特開２００８−５２６５５２号公報、特開２０１０−１９５０４４号公報、特開２０１３−２３１２４９号公報、特開２０１５−１６２９４号公報、米国特許第５９７６３１６号明細書などに記載されており、その開示内容は参照により本明細書に援用される。
【０１０４】
本発明の層状物品の好ましい製造方法の一つは、繊維の不織布を含む層を少なくとも１層有する単層体または積層体の少なくとも一部を超音波溶着によって溶着する方法であり、より好ましくは、該超音波溶着を加熱した回転アンビルを用いて行う。加熱していない回転アンビルを用いて超音波溶着を行うと、連続的に溶着を行う場合にホーンおよび回転アンビルが経時で蓄熱してしまい、溶着強度が流れ方向および幅方向においてばらついてしまい、製品の品質ばらつきが生じてしまう。加熱した回転アンビルを用いて超音波溶着を行うことにより、ホーンおよび回転アンビルの経時での蓄熱を低減でき、溶着強度のばらつきを抑えることができ、製品の品質ばらつきを低減できる。また、加熱した回転アンビルを用いると、溶着に要するエネルギーとして回転アンビルの熱を利用できるため、溶着に要するエネルギーを増やすことができ、結果として、生産速度を上げることができる。
【０１０５】
超音波溶着を加熱した回転アンビルを用いて行う場合、加熱温度は、好ましくは３０℃〜１５０℃であり、より好ましくは３５℃〜１２０℃であり、さらに好ましくは４０℃〜１００℃であり、特に好ましくは５０℃〜９０℃であり、最も好ましくは６０℃〜８０℃である。回転アンビルの加熱温度が上記範囲内であれば、ホーンおよび回転アンビルの経時での蓄熱を低減でき、溶着強度のばらつきを抑えることができ、製品の品質ばらつきを低減でき、また、溶着に要するエネルギーとして回転アンビルの熱を利用できるため、溶着に要するエネルギーを増やすことができ、結果として、生産速度を上げることができる。また、回転アンビルの加熱温度が上記範囲内であれば、得られる層状物品において、柔軟性がより十分となり、より良好な手触り感を達成できる。
【０１０６】
超音波溶着を加熱した回転アンビルを用いて行う場合、さらに、回転アンビルの温度の変動が、好ましくは±２０℃以内であり、より好ましくは±１０℃以内であり、さらに好ましくは±８℃以内であり、特に好ましくは±５℃以内であり、最も好ましくは±２℃以内である。回転アンビルの温度の変動が上記範囲内であれば、溶着強度のばらつきをより抑えることができ、製品の品質ばらつきをより低減できる。さらに、回転アンビルの温度の変動が上記範囲内であれば、得られる層状物品において、柔軟性がより十分となり、より良好な手触り感を達成できる。
【０１０７】
回転アンビルを加熱する方法としては、本発明の効果を損なわない範囲で、任意の適切な方法を採用し得る。このような方法としては、例えば、誘導発熱式、電気加熱式、熱媒循環式、蒸気加熱式などが挙げられる。
【０１０８】
図２は、本発明の層状物品の好ましい製造方法の一例を示す概略断面図である。図２において、１０００はホーン、２０００は回転アンビルであり、係合層３００と物性層４００の積層体５００がホーン１０００と回転アンビル２０００の間を矢印の方向に流れ、ホーン１０００と回転アンビル２０００の間において超音波溶着がなされる。ホーン１０００と係合層３００は接触してもよいし、非接触であってもよい。回転アンビル２０００と物性層４００は接触してもよいし、非接触であってもよい。ホーン１０００と回転アンビル２０００の間を通り抜けた積層体５００が、本発明の層状物品（例えば、面ファスナー雌部材）となり得る。
【０１０９】
繊維の不織布を含む層を少なくとも１層有する単層体または積層体の少なくとも一部を超音波溶着によって溶着する方法において、製造される層状物品の表面全体の面積に対する、超音波溶着によって溶着されて得られる溶着部の面積の割合（以下、「溶着面積割合」と称することがある）は、好ましくは５０％以下であり、より好ましくは１％〜４０％であり、さらに好ましくは５％〜３５％であり、特に好ましくは１０％〜３０％であり、最も好ましくは１５％〜２５％である。上記溶着面積割合が上記範囲内にあれば、本発明の層状物品は、柔軟性がより十分となり、より良好な手触り感を達成できる。また、上記溶着面積割合が上記範囲内にあれば、生産速度を上げることができる。なお、後述するように、回転アンビル表面にエンボスパターンが設けられている場合は、「溶着面積割合」を「エンボス溶着面積割合」と言い換えることがある。
【０１１０】
回転アンビル表面は、好ましくは、エンボスパターンを有する。このようなエンボスパターンの具体例としては、例えば、連続格子状、不連続格子状、連続曲線状、不連続曲線状、連続ジグザグ状、不連続ジグザグ状、連続直線状、不連続直線状、円状、楕円状、中空円状、中空楕円状、円弧状、中空円弧状などが挙げられる。
【０１１１】
エンボスパターンとしては、本発明の効果をより効果的に発現させ得る点で、好ましくは、不連続のエンボスパターンであり、より好ましくは、円弧状のエンボスパターンである。回転アンビル表面に有し得る円弧状のエンボスパターンの一例としては、製造される層状物品に前述の図１に示した円弧状のエンボスパターンを付与し得るエンボスパターンが挙げられる。
【０１１２】
すなわち、図１は、本発明の層状物品の表面に付与され得るエンボスパターンの一例を示す概略平面図であり、凹部である複数のエンボス１０を有するが、このエンボス１０を形成するような凸部のエンボスを有するエンボスパターンが、回転アンビル表面に設けられ得る。個々の凸部のエンボスは、「角」を有さないエンボスである。
【０１１３】
エンボスパターンを構成する複数の凸部のエンボスのエンボス幅は、好ましくは０．１ｍｍ〜３．０ｍｍであり、より好ましくは０．３ｍｍ〜２．０ｍｍであり、さらに好ましくは０．３ｍｍ〜１．５ｍｍであり、特に好ましくは０．５ｍｍ〜１．５ｍｍであり、最も好ましくは０．５ｍｍ〜１．０ｍｍである。エンボス幅が上記範囲内にあれば、本発明の層状物品は、柔軟性がより十分となり、より良好な手触り感を達成できる。なお、エンボス幅とは、例えば、図１に示すエンボス１０のＭＤ方向の幅Ｗに相当するものである。
【０１１４】
エンボスパターンを構成する複数のエンボス中の隣接する２つのエンボスの距離は、ＭＤ方向のいずれの線上においても、好ましくは１０ｍｍ以下であり、より好ましくは１ｍｍ〜１０ｍｍであり、さらに好ましくは１．５ｍｍ〜９ｍｍであり、特に好ましくは２ｍｍ〜８ｍｍであり、最も好ましくは２．５ｍｍ〜７ｍｍである。エンボスパターンを構成する複数のエンボス中の隣接する２つのエンボスの距離が、ＭＤ方向のいずれの線上においても、上記範囲内にあれば、本発明の層状物品は、柔軟性がより十分となり、より良好な手触り感を達成できる。なお、エンボスパターンを構成する複数のエンボス中の隣接する２つのエンボスのＭＤ方向の線上の距離とは、例えば、図１に示すＭＤ方向の線Ｐ（ＣＤ方向のいずれの位置におけるＭＤ方向の線でもよい）上における、隣接する２つのエンボスの距離Ｌに相当するものである。
【０１１５】
凸部のエンボスの高さは、好ましくは０．１ｍｍ〜２．０ｍｍであり、より好ましくは０．２ｍｍ〜１．８ｍｍであり、さらに好ましくは０．３ｍｍ〜１．５ｍｍであり、特に好ましくは０．５ｍｍ〜１．５ｍｍであり、最も好ましくは０．７ｍｍ〜１．２ｍｍである。凸部のエンボスの高さが上記範囲内にあれば、本発明の層状物品は、柔軟性がより十分となり、より良好な手触り感を達成できる。
【実施例】
【０１１６】
以下、実施例により本発明を具体的に説明するが、本発明はこれら実施例になんら限定されるものではない。なお、実施例等における、試験および評価方法は以下のとおりである。また、特に断りがない限り、部は重量部を意味し、％は重量％を意味する。
【０１１７】
＜繊維径測定＞
キーエンス社製のデジタルマイクロスコープ「ＶＨＸ−１０００」を用いて、倍率５００倍で不織布表面を撮影し、同機の画像解析ソフトにてＮ＝５以上繊維径を計測し、その平均値を繊維径とした。
【０１１８】
＜エンボスパターンによる溶着部の厚み＞
得られた層状物品を凍結ミクロトームで切削して露出させた断面に導電処理を施し、ＦＥ−ＳＥＭ（Ｈｉｔａｃｈｉ製、Ｓ−４８００、二次電子像、加速電圧１ｋＶ）にて断面を撮影し、溶着部の厚みを計測した。計測点はＮ＝３で計測し、その平均値を溶着部の厚みとした。
【０１１９】
＜柔軟性＞
得られた層状物品を２．５ｃｍ（ＭＤ方向）×５０ｃｍ（ＴＤ方向）に切出し、切出した層状物品の物性層表面側を巻き内側として、ＴＤが円周となるようにリング状とし、端部が互いに重なることのないようにステープラーで２箇所固定した。
得られた層状物品のリング体に幅方向から人差し指と親指で挟んで圧縮荷重を加え、該リング体が初期直径の半分まで変形させた時の反発力を確認した。
○：反発力が低く、柔軟性が高い。
×：反発力が高く、柔軟性が低い。
【０１２０】
〔実施例１〜６〕
表１に示す原反不織布を積層し、２３℃のエンボスパターンロールと、Ｈｅｒｒｍａｎｎ社製超音波連続溶着装置（周波数２０ｋＨｚ、押付け力９００Ｎ、速度５０ｍ／分）を用い、エンボス処理を施して、層状物品を得た。
用いたエンボスパターンは、図１に示す円弧状のエンボスパターンであり、エンボス幅０．８ｍｍ、隣接する２つのエンボスのＭＤ方向の線上の距離の最大値（最大エンボス間距離）３．２ｍｍ、エンボス溶着面積割合２３％、エンボスパターンによる溶着部の厚みは表１に示す通りであった。
結果を表１に示した。
【０１２１】
〔実施例７〕
実施例１において、エンボスパターンロールの温度を５０℃とし、速度を１００ｍ／分とした以外は、実施例１と同様に行った。
結果を表１に示した。
【０１２２】
〔実施例８〕
実施例６において、エンボスパターンロールの温度を７０℃とし、押付け力を８５０Ｎとし、速度を１００ｍ／分とした以外は、実施例６と同様に行った。
結果を表１に示した。
【０１２３】
〔実施例９〜１１〕
実施例８において、原反不織布を表１のように変更した以外は、実施例８と同様に行った。
結果を表１に示した。
【０１２４】
〔実施例１２〕
実施例６において、エンボスパターンロールの温度を８０℃とし、押付け力を８３０Ｎとし、速度を１００ｍ／分とした以外は、実施例６と同様に行った。
結果を表１に示した。
【０１２５】
〔比較例１〜３〕
表１に示す原反不織布を積層し、２００℃のエンボスパターンロールと、室温のゴムロール（押付け力５０００Ｎ、速度１０ｍ／分）を用い、エンボス処理を施して、層状物品を得た。
用いたエンボスパターンは、図１に示す円弧状のエンボスパターンであり、エンボス幅０．８ｍｍ、隣接する２つのエンボスのＭＤ方向の線上の距離の最大値（最大エンボス間距離）３．２ｍｍ、エンボス溶着面積割合２３％、エンボスパターンによる溶着部の厚みは表１に示す通りであった。
結果を表１に示した。
【０１２６】
【表１】
2017065253.tif 000003
【産業上の利用可能性】
【０１２７】
本発明の層状物品は、本発明の効果を有効に利用できる任意の適切な物品に用いることができる。このような物品としては、代表的には、例えば、衛生用品などが挙げられる。このような衛生用品としては、例えば、おむつ（特に、使い捨ておむつ）、サポーター、マスクなどが挙げられる。
【符号の説明】
【０１２８】
１０      エンボス
２０      エンボスパターンのない領域
１００    溶着部
３００    係合層
４００    物性層
５００    積層体
１０００  ホーン
２０００  回転アンビル
【図１】
2017065253.tif 000004
【図２】
2017065253.tif 000005